(57)【要約】【課題】平滑で正反射率が高い反射層薄膜の、製造コストを抑え大面積化・大量生産することのできる太陽光反射ミラーの製造方法、及びそれを用いた、耐久性に優れ軽量な太陽光反射ミラーを提供する。【解決手段】仮支持体上に湿式プロセスにて形成した反射層薄膜を基材へ貼合せた後、該仮支持体を該反射層薄膜から除去することによって、該基材上に反射層を形成することを特徴とするフィルムミラーの製造方法及び太陽光反射用ミラー。【選択図】なし【特許請求の範囲】
【請求項１】
仮支持体上に湿式プロセスにて形成した反射層薄膜を基材へ貼合せた後、該仮支持体を該反射層薄膜から除去することによって、該基材上に反射層を形成することを特徴とするフィルムミラーの製造方法。
【請求項２】
前記仮支持体の除去が剥離によって行われることを特徴とする請求項１記載のフィルムミラーの製造方法。
【請求項３】
前記反射層の上に保護層が設置されていることを特徴とする請求項１又は２記載のフィルムミラーの製造方法。
【請求項４】
前記反射層薄膜が、前記仮支持体上に１つ以上の層を介して形成されていることを特徴とする請求項１〜３のいずれか１項記載のフィルムミラーの製造方法。
【請求項５】
前記仮支持体上に形成されている１つ以上の層の少なくとも１層がガスバリア層であることを特徴とする請求項４記載のフィルムミラーの製造方法。
【請求項６】
前記反射層の最上層が、汚れの付着を防止する層であることを特徴とする請求項１〜５のいずれか１項記載のフィルムミラーの製造方法。
【請求項７】
前記反射層薄膜が、銀薄膜であることを特徴とする請求項１〜６のいずれか１項記載のフィルムミラーの製造方法。
【請求項８】
請求項１〜７のいずれか１項記載のフィルムミラーの製造方法により製造されたことを特徴とする太陽光反射用ミラー。
【請求項９】
前記太陽光反射用ミラーの基材が中空構造であることを特徴とする請求項８記載の太陽光反射用ミラー。
【発明の詳細な説明】
【技術分野】
【０００１】
本発明は、フィルムミラーの製造方法及び太陽光反射用ミラーに関し、更に詳しくは、平滑な反射面を有する金属薄膜を用いたフィルムミラーを高い生産性で提供するフィルムミラーの製造方法及び該フィルムミラーを用いた太陽光反射用ミラーに関する。
【背景技術】
【０００２】
近年、石油、天然ガス等の化石燃料エネルギーに代わる代替エネルギーとして、石炭エネルギー、バイオマスエネルギー、核エネルギー、並びに風力エネルギー及び太陽エネルギー等の自然エネルギーが検討されているが、化石燃料の代替エネルギーとして最も安定しており、かつ量の多い自然エネルギーは太陽エネルギーであると考えられる。
【０００３】
しかしながら、太陽エネルギーは非常に有力な代替エネルギーであるものの、これを活用する観点からは、（１）太陽エネルギーのエネルギー密度が低いこと、並びに（２）太陽エネルギーの貯蔵及び移送が困難であることが問題となると考えられる。
【０００４】
これに対して、太陽エネルギーのエネルギー密度が低いという問題は、巨大な反射装置で太陽エネルギーを集めることによって解決することが提案されている。集光型太陽熱発電（ＣＳＰ；Ｃｏｎｃｅｎｔｒａｔｅｄ  Ｓｏｌａｒ  Ｐｏｗｅｒ）と呼ばれる技術では、反射装置によって集めた太陽エネルギーによって加熱した熱媒体を用いて、蒸気を発生させてタービン、あるいはスターリング・エンジンと呼ばれる外燃機関などを作動させることで太陽エネルギーを電気エネルギーへと変換している（例えば、非特許文献１、２参照）ほか、集めた太陽光によって効率よく太陽光発電を行う技術も実績を重ねている（例えば、非特許文献３参照）。
【０００５】
反射装置は、太陽光による紫外線や熱、風雨、砂嵐などに晒されるため、従来、板状のガラス製ミラーが用いられてきた。板状のガラス製ミラーは紫外線や温度、湿度に対する耐久性が高い反面、輸送時や設置後の外圧による破損や、大きな質量を支える架台に高い強度が要求される結果、資材の量が増したり構造が複雑化したりして、プラントの建設費がかさむといった問題があった。
【０００６】
一方、液晶ディスプレイのバックライトユニットの反射シートとして実用化されている（例えば、特許文献１参照）。樹脂製反射シートを太陽光反射ミラーに適用すれば、板状ガラス製ミラーの欠点である外圧による破損や質量の大きさといった課題が解消できるものの、一般に反射層薄膜を形成するにはスパッタ法などの真空製膜法が用いられており生産性が高いとはいえず、また、できあがった樹脂製ミラーも屋外、特に太陽光の照射に長年さらされ続けると、徐々に反射率が低下するなどの課題が生じることが知られていた。後者の問題に対しては、紫外線に対する耐性を高めた樹脂製ミラーが提案されている（例えば、特許文献２参照）が、大型真空成膜装置を用いる必要があることに起因する前者の生産性の問題については、さらに経済的な方法として湿式成膜法への代替が検討されてきた。例えば無電解めっき法による製造（例えば、特許文献３参照）、金属超微粒子を塗工した後に焼結処理を行う製造方法（例えば、特許文献４、５）、金属コロイド粒子を塗工した後に融着処理を行う製造方法である（例えば、特許文献６参照）。また、銀塩を含む感光材料を露光し、現像処理によって形成した金属銀に物理現像またはめっき処理を施すことで導電性金属を担持させる技術（例えば、特許文献７参照）を応用し、全面露光によって支持体基板の全面に金属薄膜を形成することも可能である。さらに、最近では有機銀錯体を塗工した後に処理を施して有機物を脱離・除去することにより金属銀薄膜を形成させる方法も提案されている（例えば、特許文献８参照）。
【０００７】
しかしながら、これらの方法によって形成される金属薄膜は、反射装置の反射面としては充分に平滑でないことがある。期待される平滑性は用途によっても異なるが、ことに太陽光反射用部材として用いる場合、平滑性の不足は充分な正反射を得られないことにつながり、反射装置の性能を不充分なものとする。
【０００８】
本発明はこのような事情に鑑み、平滑な反射面を有する金属薄膜を高い生産性にて作製する製膜方法を提供することにより、生産性の高い太陽光反射鏡の製造方法と、それによって得られる高い正反射率を有する太陽光発電用樹脂製反射鏡を提供するものである。
【先行技術文献】
【特許文献】
【０００９】
【特許文献１】特開２００５−２８０１３１号公報
【特許文献２】特表２００９−５２０１７４号公報
【特許文献３】特開平０５−９５１２７号公報
【特許文献４】特開平０９−２４６５７７号公報
【特許文献５】特開２００８−２８８５６８号公報
【特許文献６】特開２０００−２３９８５３号公報
【特許文献７】特開２００６−１２９３５号公報
【特許文献８】特表２００９−５３５６６１号公報
【非特許文献】
【００１０】
【非特許文献１】http://ja.wikipedia.org/wiki/%E5%A4%AA%E9%99%BD%E7%86%B1%E7%99%BA%E9%9B%BB
【非特許文献２】http://www.stirlingenergy.com/technology.htm
【非特許文献３】http://www.daidometal.com/technology/solar.html
【発明の概要】
【発明が解決しようとする課題】
【００１１】
本発明の目的は、平滑で正反射率が高い反射層薄膜の、製造コストを抑え大面積化・大量生産することのできるフィルムミラーの製造方法、及びそれを用いた、耐久性に優れ軽量な太陽光反射ミラーを提供することにある。
【課題を解決するための手段】
【００１２】
本発明の上記目的は、以下の構成により達成することができる。
【００１３】
１．仮支持体上に湿式プロセスにて形成した反射層薄膜を基材へ貼合せた後、該仮支持体を該反射層薄膜から除去することによって、該基材上に反射層を形成することを特徴とするフィルムミラーの製造方法。
【００１４】
２．前記仮支持体の除去が剥離によって行われることを特徴とする前記１記載のフィルムミラーの製造方法。
【００１５】
３．前記反射層の上に保護層が設置されていることを特徴とする前記１又は２記載のフィルムミラーの製造方法。
【００１６】
４．前記反射層薄膜が、前記仮支持体上に１つ以上の層を介して形成されていることを特徴とする前記１〜３のいずれか１項記載のフィルムミラーの製造方法。
【００１７】
５．前記仮支持体上に形成されている１つ以上の層の少なくとも１層がガスバリア層であることを特徴とする前記４記載のフィルムミラーの製造方法。
【００１８】
６．前記反射層の最上層が、汚れの付着を防止する層であることを特徴とする前記１〜５のいずれか１項記載のフィルムミラーの製造方法。
【００１９】
７．前記反射層薄膜が、銀薄膜であることを特徴とする前記１〜６のいずれか１項記載のフィルムミラーの製造方法。
【００２０】
８．前記１〜７のいずれか１項記載のフィルムミラーの製造方法により製造されたことを特徴とする太陽光反射用ミラー。
【００２１】
９．前記太陽光反射用ミラーの基材が中空構造であることを特徴とする前記８記載の太陽光反射用ミラー。
【発明の効果】
【００２２】
本発明によれば、めっきやナノ粒子焼結などの湿式製膜が表面平滑性の問題から反射鏡としての利用に課題をもつのに対して、仮支持体の表面を利用することで平滑な反射面が得られ、耐久性に優れ軽量な太陽光反射ミラーを提供することができる。
【発明を実施するための形態】
【００２３】
以下本発明を実施するための最良の形態について詳細に説明するが、本発明はこれらに限定されるものではない。
【００２４】
〔フィルムミラーの構成〕
本発明のフィルムミラーは、仮支持体上に湿式プロセスにて形成した反射層薄膜を基材へ貼合せた後、該仮支持体を該反射層薄膜から除去することによって、該基材上に反射層を形成することを特徴とする。
【００２５】
また構成層として、金属の腐食防止層、ガスバリア層や紫外性吸収剤含有層等の特別な機能層を設けることも好ましい態様である。
【００２６】
（仮支持体）
本発明の仮支持体は、表面が平滑な支持体なら何れも用いることができるが、仮支持体の除去は剥離除去が好ましいので、ガラス支持体や金属支持体より樹脂支持体の方が好ましい。本発明に係る樹脂支持体としては、従来公知の種々の樹脂フィルムを用いることができる。例えば、セルロースエステル系フィルム、ポリエステル系フィルム、ポリカーボネート系フィルム、ポリアリレート系フィルム、ポリスルホン（ポリエーテルスルホンも含む）系フィルム、ポリエチレンテレフタレート、ポリエチレンナフタレート等のポリエステルフィルム、ポリエチレンフィルム、ポリプロピレンフィルム、セロファン、セルロースジアセテートフィルム、セルローストリアセテートフィルム、セルロースアセテートプロピオネートフィルム、セルロースアセテートブチレートフィルム、ポリ塩化ビニリデンフィルム、ポリビニルアルコールフィルム、エチレンビニルアルコールフィルム、シンジオタクティックポリスチレン系フィルム、ポリカーボネートフィルム、ノルボルネン系樹脂フィルム、ポリメチルペンテンフィルム、ポリエーテルケトンフィルム、ポリエーテルケトンイミドフィルム、ポリアミドフィルム、フッ素樹脂フィルム、ナイロンフィルム、ポリメチルメタクリレートフィルム、アクリルフィルム等を挙げることができる。中でも、ポリカーボネート系フィルム、ポリエステル系フィルム、ノルボルネン系樹脂フィルム、及びセルロースエステル系フィルムが好ましい。
【００２７】
特にポリエステル系フィルム、セルロースエステル系フィルムを用いることが好ましく、溶融流延製膜で製造されたフィルムであっても、溶液流延製膜で製造されたフィルムであってもよい。
【００２８】
樹脂支持体の厚さは、樹脂の種類及び目的等に応じて適切な厚さにすることが好ましい。例えば、一般的には１０〜３００μｍの範囲内である。好ましくは２０〜２００μｍ、さらに好ましくは３０〜１００μｍである。
【００２９】
尚、本発明の仮支持体はそれ自体が剥離性を有するものもあるが、反射層薄膜側に剥離層を設けることも好ましい。
【００３０】
（剥離層）
本発明に係る剥離層は、仮支持体の材質、及び該剥離層の表面に形成される反射層薄膜あるいは別の機能性層の材質に応じて、慣用されている樹脂から適宜に選択することができる。例えばアクリル系樹脂、ゴム系樹脂、シリコーン系樹脂、ポリウレタン系樹脂及びポリエステル系樹脂などを用いることができる。剥離層の厚さとしては０．１〜１０μｍが好ましい。
【００３１】
（反射層）
本発明の反射層は、太陽光を反射する機能を有する金属等からなる層である。反射層の表面反射率は好ましくは８０％以上、さらに好ましくは９０％以上である。反射層は、アルミニウム、銀、クロム、銅、ニッケル、チタン、マグネシウム、ロジウム、白金及び金からなる元素群の中から選ばれるいずれかの元素を含む材料により形成されることが好ましい。
【００３２】
中でも、反射率、耐食性の観点からアルミニウムまたは銀を主成分としていることが好ましく、このような金属の薄膜を二層以上形成するようにしてもよい。本発明においては、特に銀を主成分とする薄膜とすることが好ましい。
【００３３】
また、反射層上にシリカ、チタニア等の金属酸化物からなる層をこの順に設けてさらに反射率を向上させてもよい。
【００３４】
本発明の反射層薄膜（例えば銀薄膜）は湿式成膜法により形成されることが好ましい。湿式成膜法とは、例えば前記した無電解めっき、金属微粒子を用いた方法、銀塩の感光・現像処理を用いる方法、有機銀錯体を用いる方法などである。
【００３５】
金属（例えば銀）反射層の厚さは、反射率等の観点から、１０〜２００ｎｍが好ましく、より好ましくは３０〜１５０ｎｍである。
【００３６】
（保護層）
本発明のフィルムミラーは、金属薄膜である反射層の片側あるいは両側に、隣接あるいは別の機能性層を介して、金属薄膜あるいはフィルムミラーの劣化防止のための保護層を適宜設置することが好ましい。保護層の種類としては金属薄膜の腐食を防止する層や外気、とくに水蒸気の浸透を防ぎフィルムミラーの劣化を阻止するガスバリア層、フィルムミラー表面に汚れが付着するのを防止することで、該フィルムミラーの反射機能の劣化を防止する層などが挙げられるが、フィルムミラーの構成や含まれる機能性層または成分に応じて適宜選択もしくは追加することが可能である。
【００３７】
（汚れの付着を防止する層）
本発明のフィルムミラーに汚れが付着すると、反射率が低下するだけでなく、場合によっては汚れが吸収した熱が、フィルムミラーそのものの劣化原因ともなる。とくに本発明のフィルムミラーを太陽熱発電に供する場合、該フィルムミラーを含む発電設備は、年間を通じて日射量が多く、平坦で遮るもののない、広くひらけた土地に配置される。そのような土地の多くは砂漠地帯であるので、フィルムミラーはつねに砂塵による汚れにさらされる。このような事情に鑑み、フィルムミラー表面には汚れの付着を防止する層を設置することが好ましい。該汚れの付着を防止する層にはフッ素を含有する化合物の層や、光触媒（例えば、酸化チタン）を含有する層など、慣用されている各種の材料を用いることができるが、フィルムミラーとしての用途を考慮して可視光の波長範囲が実質的に透明で、かつ太陽熱発電用途を考慮して赤外線領域の吸収が少ないものが好ましい好ましくはフッ素を含有する化合物の層である。
【００３８】
（腐食防止剤）
本発明のフィルムミラーは金属薄膜を反射層として用いるので、腐食防止剤を用いることが好ましい。腐食防止剤には、大別して、金属（例えば銀）に対する吸着性基を有する腐食防止剤と酸化防止剤がある。
【００３９】
ここで、「腐食」とは、金属（例えば銀）がそれをとり囲む環境物質によって、化学的または電気化学的に浸食されるか若しくは材質的に劣化する現象をいう（ＪＩＳ  Ｚ０１０３−２００４参照）。
【００４０】
〈金属（例えば銀）に対する吸着性基を有する腐食防止剤〉
金属（例えば銀）に対する吸着性基を有する腐食防止剤としては、アミン類及びその誘導体、ピロール環を有する化合物、トリアゾール環を有する化合物、ピラゾール環を有する化合物、チアゾール環を有する化合物、イミダゾール環を有する化合物、インダゾール環を有する化合物、銅キレート化合物類、チオ尿素類、メルカプト基を有する化合物、ナフタレン系の少なくとも一種またはこれらの混合物から選ばれることが望ましい。
【００４１】
〈酸化防止剤〉
本発明のフィルムミラーに用いられる反射層の腐食防止剤としては、酸化防止剤を用いることもできる。
【００４２】
酸化防止剤としては、フェノール系酸化防止剤、チオール系酸化防止剤及びホスファイト系酸化防止剤を使用することが好ましい。
【００４３】
（ガスバリア層）
本発明に係るガスバリア層は、湿度の変動、特に高湿度による基材及び当該基材で保護される各種機能素子等の劣化を防止するためのものであるが、特別の機能・用途を持たせたものであってもよく、上記特徴を維持する限りにおいて、種々の態様のガスバリア層を設けることができる。本発明においては、前記反射層よりも光源側にガスバリア層を設けることが好ましい。
【００４４】
ガスバリア層の防湿性としては、４０℃、９０％ＲＨにおける水蒸気透過度が、１００ｇ／ｍ２・ｄａｙ／μｍ以下、好ましくは５０ｇ／ｍ２・ｄａｙ／μｍ以下、さらに好ましくは２０ｇ／ｍ２・ｄａｙ／μｍ以下となるように当該ガスバリア層の防湿性を調整することが好ましい。また。酸素透過度としては、測定温度２３℃、湿度９０％ＲＨの条件下で、０．６ｃｍ３／ｍ２／ｄａｙ／ａｔｍ（１ａｔｍは、１．０１３２５×１０５Ｐａである）以下であることが好ましい。
【００４５】
本発明に係るガスバリア層に関しては、その形成方法において特に制約は無いが、無機酸化物膜のセラミック前駆体を塗布した後に、塗布膜を加熱及び／または紫外線照射により、無機酸化物膜を形成する方法が好ましく用いられる。
【００４６】
〈セラミック前駆体〉
本発明に係るガスバリア層は、加熱により無機酸化物膜を形成するセラミック前駆体を塗布した後に、一般的な加熱方法が適用して形成することできるが、局所的加熱により形成することが好ましい。当該セラミック前駆体は、ゾル状の有機金属化合物またはポリシラザンが好ましい。
【００４７】
〈有機金属化合物〉
本発明に係る有機金属化合物は、ケイ素（Ｓｉ）、アルミニウム（Ａｌ）、リチウム（Ｌｉ）、ジルコニウム（Ｚｒ）、チタン（Ｔｉ）、タンタル（Ｔａ）、亜鉛（Ｚｎ）、バリウム（Ｂａ）、インジウム（Ｉｎ）、スズ（Ｓｎ）、ランタン（Ｌａ）、イットリウム（Ｙ）、及びニオブ（Ｎｂ）のうちの少なくとも一つの元素を含有することが好ましい。特に、当該有機金属化合物が、ケイ素（Ｓｉ）、アルミニウム（Ａｌ）、リチウム（Ｌｉ）、ジルコニウム（Ｚｒ）、チタン（Ｔｉ）、亜鉛（Ｚｎ）、及びバリウム（Ｂａ）のうちの少なくとも一つの元素を含有することが好ましい。さらに、ケイ素（Ｓｉ）、アルミニウム（Ａｌ）、及びリチウム（Ｌｉ）のうちの少なくとも一つの元素を含有することが好ましい。
【００４８】
有機金属化合物としては、加水分解が可能なものであればよく、特に限定されるものではないが、好ましい有機金属化合物としては、金属アルコキシドが挙げられる。
【００４９】
前記金属アルコキシドは、下記一般式（Ｉ）で表される。
【００５０】
一般式（Ｉ）：ＭＲ２ｍ（ＯＲ１）ｎ−ｍ
前記一般式（Ｉ）において、Ｍは、酸化数ｎの金属を表す。Ｒ１及びＲ２は、各々独立に、アルキル基を表す。ｍは、０〜（ｎ−１）の整数を表す。Ｒ１及びＲ２は、同一でもよく、異なっていてもよい。Ｒ１及びＲ２としては、炭素原子４個以下のアルキル基が好ましく、例えば、メチル基ＣＨ３（以下、Ｍｅで表す。）、エチル基Ｃ２Ｈ５（以下、Ｅｔで表す）、プロピル基Ｃ３Ｈ７（以下、Ｐｒで表す。）、イソプロピル基ｉ−Ｃ３Ｈ７（以下、ｉ−Ｐｒで表す。）、ブチル基Ｃ４Ｈ９（以下、Ｂｕで表す）、イソブチル基ｉ−Ｃ４Ｈ９（以下、ｉ−Ｂｕで表す）等の低級アルキル基がより好ましい。
【００５１】
前記一般式（Ｉ）で表される金属アルコキシドとしては、例えば、リチウムエトキシドＬｉＯＥｔ、ニオブエトキシドＮｂ（ＯＥｔ）５、マグネシウムイソプロポキシドＭｇ（ＯＰｒ−ｉ）２、アルミニウムイソプロポキシドＡｌ（ＯＰｒ−ｉ）３、亜鉛プロポキシドＺｎ（ＯＰｒ）２、テトラエトキシシランＳｉ（ＯＥｔ）４、チタンイソプロポキシドＴｉ（ＯＰｒ−ｉ）４、バリウムエトキシドＢａ（ＯＥｔ）２、バリウムイソプロポキシドＢａ（ＯＰｒ−ｉ）２、トリエトキシボランＢ（ＯＥｔ）３、ジルコニウムプロポキシドＺｎ（ＯＰｒ）４、ランタンプロポキシドＬａ（ＯＰｒ）３、イットリウムプロポキシドＹ（ＯＰｒ）３、鉛イソプロポキシドＰｂ（ＯＰｒ−ｉ）２等が好適に挙げられる。これらの金属アルコキシドは何れも市販品があり、容易に入手することができる。また、金属アルコキシドは、部分的に加水分解して得られる低縮合物も市販されており、これを原料として使用することも可能である。
【００５２】
〈無機酸化物〉
本発明に係る無機酸化物は、上記有機金属化合物を原料とするゾルから局所的加熱により形成されたものであることを特徴とする。したがって、有機金属化合物に含有されているケイ素（Ｓｉ）、アルミニウム（Ａｌ）、ジルコニウム（Ｚｒ）、チタン（Ｔｉ）、タンタル（Ｔａ）、亜鉛（Ｚｎ）、バリウム（Ｂａ）、インジウム（Ｉｎ）、スズ（Ｓｎ）、ニオブ（Ｎｂ）等の元素の酸化物であることを特徴とする。
【００５３】
例えば、酸化ケイ素、酸化アルミニウム、酸化ジルコニウム等である。これらのうち、好ましくは、酸化ケイ素である。
【００５４】
本発明において、有機金属化合物から無機酸化物を形成する方法としては、いわゆるゾル−ゲル法及びポリシラザンを塗布する方法を用いることが好ましい。
【００５５】
〈ゾル−ゲル法〉
ここで、「ゾル−ゲル法」とは、有機金属化合物を加水分解すること等により、水酸化物のゾルを得て、脱水処理してゲルとし、さらにこのゲルを加熱処理することで、ある一定の形状（フィルム状、粒子状、繊維状等）の金属酸化物ガラスを調製する方法をいう。異なる複数のゾル溶液を混合する方法、他の金属イオンを添加する方法等により、多成分系の金属酸化物ガラスを得ることも可能である。
【００５６】
具体的には、下記工程を有するゾル−ゲル法で、無機酸化物を製造することが好ましい。
【００５７】
すなわち、少なくとも水及び有機溶媒を含有する反応液中で、ホウ素イオン存在下にてハロゲンイオンを触媒として、ｐＨを４．５〜５．０に調整しながら、有機金属化合物を加水分解及び脱水縮合して反応生成物を得る工程、及び該反応生成物を２００℃以下の温度で加熱してガラス化する工程、を有するゾル−ゲル法により製造されてなることが、高温熱処理による微細孔の発生や膜の劣化等が発生しないという観点から、特に好ましい。
【００５８】
前記ゾル−ゲル法において、原料として用いられる有機金属化合物としては、加水分解が可能なものであればよく、特に限定されるものではないが、好ましい有機金属化合物としては、前記金属アルコキシドが挙げられる。
【００５９】
上記ゾル−ゲル法において、前記有機金属化合物は、そのまま反応に用いてもよいが、反応の制御を容易にするため溶媒で希釈して用いることが好ましい。希釈用溶媒は、前記有機金属化合物を溶解することができ、かつ水と均一に混合することができるものであればよい。そのような希釈用溶媒としては、脂肪族の低級アルコール、例えば、メタノール、エタノール、プロパノール、イソプロパノール、ブタノール、イソブタノール、エチレングリコール、プロピレングリコール、及びそれらの混合物が好適に挙げられる。また、ブタノールとセロソルブとブチルセロソルブの混合溶媒、あるいはキシロールとセロソルブアセテートとメチルイソブチルケトンとシクロヘキサンの混合溶媒等を使用することもできる。
【００６０】
前記有機金属化合物において、金属がＣａ、Ｍｇ、Ａｌ等である場合には、反応液中の水と反応して水酸化物を生成したり、炭酸イオンＣＯ３２−が存在すると炭酸塩を生成して沈殿を生ずるため、反応液に隠蔽剤としてトリエタノールアミンのアルコール溶液を添加することが好ましい。溶媒に混合溶解するときの前記有機金属化合物の濃度としては、７０質量％以下が好ましく、５〜７０質量％の範囲に希釈して使用することがより好ましい。
【００６１】
前記ゾル−ゲル法において用いられる反応液は、少なくとも水及び有機溶媒を含有する。前記有機溶媒としては、水及び酸、アルカリと均一な溶液をつくるものであればよく、通常、前記有機金属化合物の希釈に用いる脂肪族の低級アルコール類と同様のものが好適に挙げられる。前記脂肪族の低級アルコール類の中でも、メタノール、エタノールより、炭素数の多いプロパノール、イソプロパノール、ブタノール、及びイソブタノールが好ましい。これは、生成する金属酸化物ガラスの膜の成長が安定であるためである。前記反応液において、水の割合としては、水の濃度として０．２〜５０ｍｏｌ／Ｌの範囲が好ましい。
【００６２】
前記ゾル−ゲル法においては、前記反応液中において、ホウ素イオンの存在下にて、ハロゲンイオンを触媒として、有機金属化合物を加水分解する。前記ホウ素イオンＢ３＋を与える化合物としては、トリアルコキシボランＢ（ＯＲ）３が好適に挙げられる。その中でも、トリエトキシボランＢ（ＯＥｔ）３がより好ましい。また、前記反応液中のＢ３＋イオン濃度としては、１．０〜１０．０ｍｏｌ／Ｌの範囲が好ましい。
【００６３】
前記ハロゲンイオンとしては、フッ素イオン及び／または塩素イオンが好適に挙げられる。即ち、フッ素イオン単独、塩素イオン単独でもよく、これらの混合物でもよい。用いる化合物としては、上記反応液中でフッ素イオン及び／または塩素イオンを生ずるものであればよく、例えば、フッ素イオン源として、フッ化水素アンモニウムＮＨ４ＨＦ・ＨＦ、フッ化ナトリウムＮａＦ等が好適に挙げられ、塩素イオン源として、塩化アンモニウムＮＨ４Ｃｌ等が好適に挙げられる。
【００６４】
前記反応液中の前記ハロゲンイオンの濃度としては、製造しようとする無機マトリックスを有する無機組成物からなるフィルムの膜厚や、その他の条件によって異なるが、一般的には、触媒を含む前記反応液の合計質量に対して、０．００１〜２ｍｏｌ／ｋｇ、特に０．００２〜０．３ｍｏｌ／ｋｇの範囲が好ましい。ハロゲンイオンの濃度が０．００１ｍｏｌ／ｋｇより低いと、有機金属化合物の加水分解が十分に進行し難くなり、膜の形成が困難となる。またハロゲンイオンの濃度が２ｍｏｌ／ｋｇを超えると、生成する無機マトリックス（金属酸化物ガラス）が不均一になり易いため、いずれも好ましくない。
【００６５】
なお、反応時に使用したホウ素に関しては、得られる無機マトリックスの設計組成中にＢ２Ｏ３成分として含有させる場合は、その含有量に応じた有機ホウ素化合物の計算量を添加したまま生成物とすればよく、またホウ素を除去したいときは、成膜後、溶媒としてのメタノールの存在下、またはメタノールに浸漬して加熱すればホウ素はホウ素メチルエステルとして蒸発させて除去することができる。
【００６６】
前記有機金属化合物を、加水分解及び脱水縮合して反応生成物を得る工程においては、通常所定量の前記有機金属化合物を所定量の水及び有機溶媒を含有する混合溶媒に混合溶解した主剤溶液、ならびに所定量の前記ハロゲンイオンを含有する所定量の反応液を、所定の比で混合し十分に攪拌して均一な反応溶液とした後、酸またはアルカリで反応溶液のｐＨを希望の値に調整し、数時間熟成することにより進行させて反応生成物を得る。前記ホウ素化合物は、主剤溶液または反応液に予め所定量を混合溶解しておく。また、アルコキシボランを用いる場合は、他の有機金属化合物と共に主剤溶液に溶解するのが有利である。
【００６７】
前記反応溶液のｐＨは、目的によって選択され、無機マトリックス（金属酸化物ガラス）を有する無機組成物からなる膜（フィルム）の形成を目的とするときは、例えば、塩酸等の酸を用いてｐＨを４．５〜５の範囲に調整して熟成するのが好ましい。この場合は、例えば、指示薬としてメチルレッドとブロモクレゾールグリーンとを混合したもの等を用いると便利である。
【００６８】
なお、前記ゾル−ゲル法においては、同一成分の同一濃度の主剤溶液、及び反応液（Ｂ３＋及びハロゲンイオンを含む。）を所定のｐＨに調整しながら、逐次同一割合で追加添加することにより簡単に継続して、反応生成物を製造することもできる。なお、前記反応溶液の濃度は±５０質量％の範囲で、水（酸またはアルカリを含む。）の濃度は、±３０質量％の範囲で、及びハロゲンイオンの濃度は±３０質量％の範囲で変化させることができる。
【００６９】
次に、前工程で得られた反応生成物（熟成後の反応溶液）を、２００℃以下の温度に加熱して乾燥しガラス化させる。加熱にあたって、特に５０〜７０℃の温度区間を注意して徐々に昇温して、予備乾燥（溶媒揮散）工程を経た後さらに昇温することが好ましい。この乾燥は、膜形成の場合、無孔化膜とするために重要である。予備乾燥工程後、加熱し乾燥する温度としては、７０〜１５０℃が好ましく、８０〜１３０℃がより好ましい。
【００７０】
〈ポリシラザンを塗布する方法〉
本発明に係るガスバリア層は、加熱により無機酸化物膜を形成するセラミック前駆体を塗布した後に、塗布膜の局所的加熱により形成された無機酸化物を含有することも好ましい。
【００７１】
セラミック前駆体が、ポリシラザンを含有する場合は、下記式（Ｉ）で表されるポリシラザン及び有機溶剤中に必要に応じて触媒を含む溶液で樹脂基材を被覆し、そして、この溶剤を蒸発させて除去し、それによって樹脂基材上に０．０５〜３．０μｍの層厚を有するポリシラザン層を残し、そして、水蒸気を含む雰囲気中で酸素、活性酸素、場合によっては、及び窒素の存在下に、上記のポリシラザン層を、局所的加熱することによって、当該樹脂基材上にガラス様の透明な被膜を形成する方法を採用することが好ましい。
【００７２】
式（Ｉ）：  −（ＳｉＲ１Ｒ２−ＮＲ３）ｎ−
式中、Ｒ１、Ｒ２、及びＲ３は、同一かまたは異なり、互いに独立して、水素あるいは置換されたアルキル基、アリール基、ビニル基または（トリアルコキシシリル）アルキル基、好ましくは水素、メチル、エチル、プロピル、ｉｓｏ−プロピル、ブチル、ｉｓｏ−ブチル、ｔｅｒｔ−ブチル、フェニル、ビニルまたは３−（トリエトキシシリル）プロピル、３−（トリメトキシシリルプロピル）からなる群から選択される基を表し、この際、ｎは整数であり、そしてｎは、当該ポリシラザンが１５０〜１５０，０００ｇ／モルの数平均分子量を有するように定められる。
【００７３】
触媒としては、好ましくは、塩基性触媒、特にＮ，Ｎ−ジエチルエタノールアミン、Ｎ，Ｎ−ジメチルエタノールアミン、トリエタノールアミン、トリエチルアミン、３−モルホリノプロピルアミンまたはＮ−複素環式化合物が使用される。触媒濃度は、ポリシラザンを基準にして通常０．１〜１０モル％、好ましくは０．５〜７モル％の範囲である。
【００７４】
好ましい態様の一つでは、Ｒ１、Ｒ２及びＲ３の全てが水素原子であるパーヒドロポリシラザンを含む溶液が使用される。
【００７５】
さらに別の好ましい態様の一つでは、本発明によるコーティングは、次式（III）の少なくとも一種のポリシラザンを含む。
【００７６】
式（III）：−（ＳｉＲ１Ｒ２−ＮＲ３）ｎ−（ＳｉＲ４Ｒ５−ＮＲ６）ｐ−
式中、Ｒ１、Ｒ２、Ｒ３、Ｒ４、Ｒ５及びＲ６は、互いに独立して、水素あるいは置換されたアルキル基、アリール基、ビニル基または（トリアルコキシシリル）アルキル基を表し、この際、ｎ及びｐは整数であり、そしてｎは、当該ポリシラザンが１５０〜１５０，０００ｇ／モルの数平均分子量を有するように定められる。
【００７７】
特に好ましいものは、Ｒ１、Ｒ３及びＲ６が水素を表し、そしてＲ２、Ｒ４及びＲ５がメチルを表す化合物、Ｒ１、Ｒ３及びＲ６が水素を表し、そしてＲ２、Ｒ４がメチルを表し、そしてＲ５がビニルを表す化合物、Ｒ１、Ｒ３、Ｒ４及びＲ６が水素を表し、そしてＲ２及びＲ５がメチルを表す化合物である。
【００７８】
また、次式（IV）の少なくとも一種のポリシラザンを含む溶液も同様に好ましい。
【００７９】
式（IV）：−（ＳｉＲ１Ｒ２−ＮＲ３）ｎ−（ＳｉＲ４Ｒ５−ＮＲ６）ｐ−（ＳｉＲ７Ｒ８−ＮＲ９）ｑ−
式中、Ｒ１、Ｒ２、Ｒ３、Ｒ４、Ｒ５、Ｒ６、Ｒ７、Ｒ８及びＲ９は、互いに独立して、水素あるいは置換されたアルキル基、アリール基、ビニル基または（トリアルコキシシリル）アルキル基を表し、この際、ｎ、ｐ及びｑは整数であり、そしてｎは、当該ポリシラザンが１５０〜１５０，０００ｇ／モルの数平均分子量を有するように定められる。
【００８０】
特に好ましいものは、Ｒ１、Ｒ３及びＲ６が水素を表し、そしてＲ２、Ｒ４、Ｒ５及びＲ８がメチルを表し、Ｒ９が（トリエトキシシリル）プロピルを表し、そしてＲ７がアルキルまたは水素を表す化合物である。
【００８１】
溶剤中のポリシラザンの割合は、一般的には、ポリシラザン１〜８０質量％、好ましくは５〜５０質量％、特に好ましくは１０〜４０質量％である。
【００８２】
溶剤としては、特に、水及び反応性基（例えばヒドロキシル基またはアミン基）を含まずそしてポリシラザンに対して不活性の有機系で好ましくは非プロトン性の溶剤が好適である。これは、例えば、脂肪族または芳香族炭化水素、ハロゲン炭化水素、エステル、例えば酢酸エチルまたは酢酸ブチル、ケトン、例えばアセトンまたはメチルエチルケトン、エーテル、例えばテトラヒドロフランまたはジブチルエーテル、並びにモノ−及びポリアルキレングリコールジアルキルエーテル（ジグライム類）またはこれらの溶剤からなる混合物である。
【００８３】
上記ポリシラザン溶液の追加の成分は、塗料の製造に慣用されているもののようなさらに別のバインダーであることができる。これは、例えば、セルロースエーテル及びセルロースエステル、例えばエチルセルロース、ニトロセルロース、セルロースアセテートまたはセルロースアセトブチレート、天然樹脂、例えばゴムもしくはロジン樹脂、または合成樹脂、例えば重合樹脂もしくは縮合樹脂、例えばアミノプラスト、特に尿素樹脂及びメラミンホルムアルデヒド樹脂、アルキド樹脂、アクリル樹脂、ポリエステルもしくは変性ポリエステル、エポキシド、ポリイソシアネートもしくはブロック化ポリイソシアネート、またはポリシロキサンである。
【００８４】
ポリシラザン調合物のさらに別の成分は、例えば、調合物の粘度、下地の濡れ、成膜性、潤滑作用または排気性に影響を与える添加剤、あるいは無機ナノ粒子、例えばＳｉＯ２、ＴｉＯ２、ＺｎＯ、ＺｒＯ２またはＡｌ２Ｏ３であることができる。
【００８５】
本発明の方法を用いることによって、亀裂及び孔が無いためにガスに対する高いバリア作用に優れる緻密なガラス様の層を製造することができる。
【００８６】
形成される被膜の厚さは、１００ｎｍ〜２μｍの範囲内にすることが好ましい。
【００８７】
（紫外線吸収剤）
本発明においては、太陽光や紫外線による劣化防止の目的で、紫外線吸収剤を添加することができる。紫外線吸収剤を樹脂に混合した紫外線吸収層を設置することもできるが、本発明のフィルムミラーの構成層のうちいずれか一層に、紫外線吸収剤を含有することが好ましい。
【００８８】
紫外線吸収剤としては、ベンゾフェノン系、ベンゾトリアゾール系、サリチル酸フェニル系、トリアジン系等が挙げられる。
【００８９】
ベンゾフェノン系紫外線吸収剤としては、２，４−ジヒドロキシ−ベンゾフェノン、２−ヒドロキシ−４−メトキシ−ベンゾフェノン、２−ヒドロキシ−４−ｎ−オクトキシ−ベンゾフェノン、２−ヒドロキシ−４−ドデシロキシ−ベンゾフェノン、２−ヒドロキシ−４−オクタデシロキシ−ベンゾフェノン、２，２′−ジヒドロキシ−４−メトキシ−ベンゾフェノン、２，２′−ジヒドロキシ−４，４′−ジメトキシ−ベンゾフェノン、２，２′，４，４′−テトラヒドロキシ−ベンゾフェノン等が挙げられる。
【００９０】
ベンゾトリアゾール系紫外線吸収剤としては、２−（２′−ヒドロキシ−５−メチルフェニル）ベンゾトリアゾール、２−（２′−ヒドロキシ−３′，５′−ジ−ｔ−ブチルフェニル）ベンゾトリアゾール、２−（２′−ヒドロキシ−３′−ｔ−ブチル−５′−メチルフェニル）ベンゾトリアゾール等が挙げられる。
【００９１】
サリチル酸フェニル系紫外線吸収剤としては、フェニルサルチレート、２−４−ジ−ｔ−ブチルフェニル−３，５−ジ−ｔ−ブチル−４−ヒドロキシベンゾエート等が挙げられる。ヒンダードアミン系紫外線吸収剤としては、ビス（２，２，６，６−テトラメチルピペリジン−４−イル）セバケート等が挙げられる。
【００９２】
トリアジン系紫外線吸収剤としては、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−（２−ヒドロキシ−４−プロポキシフェニル）−１，３，５−トリアジン、２，４−ジフェニル−（２−ヒドロキシ−４−ブトキシフェニル）−１，３，５−トリアジン、２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジン等が挙げられる。
【００９３】
紫外線吸収剤としては、上記以外に紫外線の保有するエネルギーを、分子内で振動エネルギーに変換し、その振動エネルギーを、熱エネルギー等として放出する機能を有する化合物が含まれる。さらに、酸化防止剤あるいは着色剤等との併用で効果を発現するもの、あるいはクエンチャーと呼ばれる、光エネルギー変換剤的に作用する光安定剤等も併用することができる。
【００９４】
紫外線吸収剤の使用量は、０．１〜２０質量％、好ましくは１〜１５質量％、さらに好ましくは３〜１０質量％である。２０質量％よりも多いと密着性が悪くなり、０．１質量％より少ないと耐候性改良効果が小さい。
【００９５】
（基材との貼合）
本発明のフィルムミラーの製造の際、仮支持体上に形成した反射層薄膜は、基材に貼合されるが、その際、該反射層薄膜の表面もしくは該基材及び該基材に機能性層があらかじめ設置された積層体の最表面に接着層を設けることが好ましい。該基材としては、仮支持体として前記した樹脂材料と同様のものから選択可能であるほか、金属板を用いることもできるし、仮支持体を樹脂製の基材に貼合し、仮支持体を除去した後にさらに金属板に貼合することもできる。該金属板としては熱伝導率の高いものが好ましく、例えば鋼板、銅板、アルミニウム板、アルミニウムめっき鋼板、アルミニウム系合金めっき鋼板、銅めっき鋼板、錫めっき鋼板、クロムめっき鋼板、ステンレス鋼板等を挙げることができ、特にめっき鋼板、ステンレス鋼板、アルミニウム鋼板等、耐食性の高いものが好適である。
【００９６】
〈接着層〉
仮支持体上に形成した金属薄膜を含む積層体と、基材とを接着するための接着層としては、特に制限されず、例えばドライラミネート剤、ウエットラミネート剤、粘着剤、ヒートシール剤、ホットメルト剤等のいずれもが用いられる。
【００９７】
例えばポリエステル系樹脂、ウレタン系樹脂、ポリ酢酸ビニル系樹脂、アクリル系樹脂、ブタジエンゴム系粘着剤、ニトリルゴム等が用いられる。
【００９８】
ラミネート方法は特に制限されず、例えばロール式で連続的に行うのが経済性及び生産性の点から好ましい。
【００９９】
接着層の厚さは、接着効果、乾燥速度等の観点から、通常１〜５０μｍ程度の範囲であることが好ましい。
【０１００】
貼合せは、１０〜３０ｋｇ／ｍ２で行い、密着後、仮支持体を剥離除去する。
【０１０１】
また、貼合の際には、本発明のフィルムミラーと貼り合わせる前に凹部や凸部を設けてから貼り合せてもよく、貼り合せた後で凹部や凸部を有するように成形してもよく、貼り合わせと凹部や凸部を有するように成形することを同時にしてもよいものである。
【０１０２】
（太陽光反射用ミラー）
本発明のフィルムミラーは、太陽光を集光する目的において、好ましく使用できる。フィルムミラー単体で太陽光集光ミラーとして用いることもできるが、より好ましくは、基材を挟んで反射層を有する側と反対側の基材面に塗設された粘着層を介して、他基材上に、特に金属基材上に、フィルムミラーを貼り付けて太陽光反射用ミラーとして用いることである。
【０１０３】
太陽熱発電用反射装置として用いる場合、反射装置の形状を樋状（半円筒状）として、半円の中心部分に内部に流体を有する筒状部材を設け、筒状部材に太陽光を集光させることで内部の流体を加熱し、その熱エネルギーを変換して発電する形態が一形態として挙げられる。また、平板状の反射装置を複数個所に設置し、それぞれの反射装置で反射された太陽光を一枚の反射鏡（中央反射鏡）に集光させて、反射鏡により反射して得られた熱エネルギーを発電部で変換することで発電する形態も一形態として挙げられる。特に後者の形態においては、用いられる反射装置に高い正反射率が求められる為、本発明のフィルムミラーが特に好適に用いられる。
【０１０４】
また、フィルムミラーの基材あるいはフィルムミラーをさらに貼り合わせる他基材が中空構造となっていることは、フィルムミラーの重さを軽減する観点から望ましい。太陽熱発電における太陽光反射用ミラーは、日中に太陽の位置が推移するのに応じてその角度を変えて太陽を追尾し、反射面に受ける光量を最大化することが望ましいが、その際にミラーの質量が大きいと追尾に要するエネルギーが大きくなり、追尾による太陽光反射効率の向上に基づく発電量の増加を相殺してしまうからである。また、重いミラーはそれを支える構造体をより頑丈なものとする必要があるため、構造の複雑化や資材量の増加、組み立て工期の長期化を招き、太陽熱発電施設の設置コストを増大させる点でも好ましくない。この分野において専ら用いられているガラスに比べて軽量なフィルムミラーの特性を活かすうえでも、基材または他基材は軽量化されることが望ましい。
【実施例】
【０１０５】
以下実施例により本発明を説明するが本発明はこれにより限定されるものではない。
【０１０６】
比較例１
１００ｍモル濃度の硝酸銀水溶液１０ｍｌをビーカーに取り、アセトン９０ｍｌで希釈した後、高分子分散剤（商品名「ソルスパース２８０００」、ゼネカ社製）１ｇを溶解させた。高分子分散剤を完全に溶解させた後、ジメチルアミノエタノール５ｍｌを加えて銀コロイド溶液を得た。
【０１０７】
得られた銀コロイド溶液を減圧下に加熱し、アセトンを除去した。これにより銀コロイドが析出し、沈澱した。上澄みの水層をデカンテーションで除去し、さらにイオン交換水で沈澱物を洗浄した後、完全に乾燥させて銀の固体ゾルを得た。
【０１０８】
調製した銀の固体ゾルに、プロピレングリコールモノメチルエーテルアセテートを添加し、２５質量％のコロイド溶液を調製した。得られたコロイド溶液を、厚さ７５μｍのポリエチレンテレフタレートフィルムに厚さ１０μｍのシリコーン樹脂層を塗布により設置したものの上にスピンコーターで塗布し、オーブンにて１６０℃で１０分間乾燥して溶媒を除去した後、オーブンにて２５０℃で１時間焼成した。これにより銀からなる金属薄膜を形成し、反射層薄膜１を作製した。
【０１０９】
比較例２
厚さ７５μｍのポリエチレンテレフタレートフィルム上に、厚さ１０μｍのシリコーン樹脂層を塗布により設置したものの上にスピンコーターで、特開２００３−７７３５０号公報記載の方法で硫化パラジウムゾルを含む物理現像核層を塗布した。この層の上に、塩化銀９０％と臭化銀１０％からなる平均粒径０．３μｍのハロゲン化銀乳剤とゼラチンの混合物（ハロゲン化銀の硝酸銀換算銀量とゼラチンの質量比が１．５）を塗布して乾燥させた。
【０１１０】
このフィルムを昼光色蛍光灯下にて１時間曝露し、その後、下記組成を有する２５℃に調整したアルカリ液へ４０秒間浸漬した後にこれを水洗し、反射層薄膜２を得た。
【０１１１】
＜アルカリ液＞
水酸化ナトリウム                      ２０ｇ
ハイドロキノン                        ２０ｇ
１−フェニル−３−ピラゾリドン          ２ｇ
亜硫酸ナトリウム                      ３０ｇ
モノメチルエタノールアミン            １０ｇ
全量を水で１０００ｍｌに調整する。ｐＨ１３に調整。
【０１１２】
実施例１
昭和高分子製アクリル樹脂接着剤を厚さ１０μｍに塗布した、厚さ１００μｍのポリエチレンテレフタレートに、前記比較例１において作製した反射層薄膜１の金属薄膜面を、１５ｋｇ／ｍ２の圧力をかけて接着した。この後、反射層薄膜１のポリエチレンテレフタレートフィルムをシリコーン樹脂ごと剥離して、反射層薄膜１におけるポリエチレンテレフタレート仮支持体に近い側の金属薄膜面を露出させた。
【０１１３】
実施例２
昭和高分子製アクリル樹脂接着剤を厚さ１０μｍに塗布した、厚さ１００μｍのポリエチレンテレフタレートに、前記比較例２において作製した反射層薄膜２の金属薄膜面を、１０ｋｇ／ｍ２の圧力をかけて接着した。この後、反射層薄膜２のポリエチレンテレフタレートフィルムをシリコーン樹脂ごと剥離して、反射層薄膜２におけるポリエチレンテレフタレート仮支持体に近い側の金属薄膜面を露出させた。
【０１１４】
実施例３
厚さ７５μｍのポリエチレンテレフタレートに、厚さ１０μｍのシリコーン樹脂層を設置し、この上にＵＶ硬化型のハードコート液であるオプスター（ＪＳＲ社製）をアプリケータにより塗布して、波長３５０ｎｍのＵＶ光を３０秒照射することにより、厚さ１０μｍのハードコート層を形成した。この上に、真空蒸着法によってアルミナ層１０ｎｍを設置し、さらに紫外線吸収剤を含有するアクリル樹脂フィルム（ＫＯＲＡＤ  ＣＬＲＡＲ０５００５，ポリマー・エクスクルーディドプロダクト社製）を積層して、厚さ５０μｍの紫外線吸収層とした。これを仮支持体として、前記比較例２に記載の方法により反射層薄膜を形成し、これを前記実施例２と同様に、厚さ１００μｍのポリエチレンテレフタレートフィルムに貼合し、仮支持体をシリコーン樹脂ごと剥離した。これによって最表面よりハードコート、アルミナ層、紫外線吸収層、銀反射層、接着剤層、ポリエチレンテレフタレートフィルムの順に積層されたフィルムミラーが得られた。
【０１１５】
（反射機能評価）
正反射率測定は島津製作所社製の分光光度計ＵＶ２６５に、積分球反射付属装置を取り付けたものに改造し、反射面の法線に対して、入射光の入射角を５°となるように調整して正反射率を測定した。評価は、３５０ｎｍから７００ｎｍまでの平均反射率として測定した。
【０１１６】
◎：正反射率の平均値が、８５％以上である
○：正反射率の平均値が、８０％以上８５％未満である
△：正反射率の平均値が、７５％以上、８０％未満である
×：正反射率の平均値が、７５％未満である
【０１１７】
【表１】
2012048006.tif 000002
【０１１８】
比較例の正反射率が低くなっているのは、銀反射面が平滑性を欠いていることを示している。銀反射層薄膜を形成する面の平滑性を継承した、仮支持体に近い側の面を露出させて反射面とする本発明の方法は、平滑性に優れたフィルムミラーを、真空プロセスを排して高い生産性にて提供することができる。